2
12
1
12
КАТАЛИЗАТОР ДЛЯ ПРЕВРАЩЕНИЯ АЛИФАТИЧЕСКИХ УГЛЕВОДОРОДОВ C-C И/ИЛИ АЛИФАТИЧЕСКИХ КИСЛОРОДСОДЕРЖАЩИХ СОЕДИНЕНИЙ C-C, СПОСОБ ЕГО ПОЛУЧЕНИЯ И СПОСОБ ПОЛУЧЕНИЯ ВЫСОКООКТАНОВОГО БЕНЗИНА ИЛИ АРОМАТИЧЕСКИХ УГЛЕВОДОРОДОВ

2
12
1
12
2
2
3
1. Катализатор для превращения алифатических углеводородов C-C и/или алифатических кислородсодержащих соединений C-C в высокооктановый бензин или ароматические углеводороды, включающий цеолит типа пентасил, промотор ароматизации - цинк, и связующее, отличающийся тем, что указанный цеолит характеризуется величиной мольного отношения SiO/АО = 20÷100, остаточным содержанием ионов натрия - менее 0,1%, промотор ароматизации введен любым из известных методов при следующем соотношении компонентов:
Цеолит
30,0-90,0 мас.%
Цинк
0,5-8,0 мас.%
Связующее
Остальное
при этом катализатор дополнительно обработан раствором фторида аммония.
2. Катализатор по п.1, отличающийся тем, что введение в него цинка осуществляют при синтезе цеолита, или методом ионного обмена, или пропиткой цеолита соединениями цинка.
3. Катализатор по п.1 или 2, отличающийся тем, что в качестве соединений цинка использован сульфид, нитрат, сульфат, хлорид или ацетат цинка.
4. Катализатор по п.1, отличающийся тем, что в качестве связующего использован неорганический оксид, например оксид алюминия или оксид кремния.
5. Катализатор по п.1, отличающийся тем, что обработка раствором фторида аммония проведена после введения в него цинка.
6. Катализатор по п.1 или 5, отличающийся тем, что проведена обработка 0,01-2,0 н. раствором фторида аммония при 15-100°С в течение 0,5-50 ч.
2
12
1
12
2
2
3
7. Способ получения катализатора для превращения алифатических углеводородов C-C и/или алифатических кислородсодержащих соединений C-C в высокооктановый бензин или ароматические углеводороды, включающий введение в катализатор цеолита типа пентасил, промотора ароматизации - цинка, формование со связующим, последующую сушку и термообработку каталитической массы, отличающийся тем, что в качестве цеолита используют пентасил с величиной мольного отношения SiO/AlO = 20-100 и остаточным содержанием ионов натрия - менее 0,1%, введение промотора ароматизации осуществляют любым из известных методов в количестве 0,5-8,0 мас.%, а полученный цинксодержащий катализатор дополнительно обрабатывают водным раствором фторида аммония.
8. Способ получения катализатора по п.7, отличающийся тем, что введение промотора ароматизации осуществляют при синтезе цеолита, или методом ионного обмена, или пропиткой цеолита соединениями цинка.
9. Способ получения катализатора по п.7 или 8, отличающийся тем, что в качестве соединений цинка используют сульфид, нитрат, сульфат, хлорид или ацетат цинка.
10. Способ получения катализатора по п.7, отличающийся тем, что в качестве связующего используют неорганический оксид, например, оксид алюминия или оксид кремния в количестве 10,0-70,0 мас.%.
11. Способ получения катализатора по п.7, отличающийся тем, что катализатор формуют со связующим до или после введения промотора в катализатор или после обработки цинксодержащего катализатора раствором фторида аммония.
12. Способ получения катализатора по п.7, отличающийся тем, что обработку цинксодержащего катализатора раствором фторида аммония проводят при 15-100°C в течение 0,5-50 ч.
13. Способ получения катализатора по п.7, отличающийся тем, что для обработки используют 0,01-2,0 н. раствор фторида аммония.
14. Способ получения катализатора по п.7, отличающийся тем, что дополнительно проводят обработку катализатора водяным паром или его смесью с воздухом и/или дымовыми газами при 500-600°C в течение 1-6 ч.
2
12
1
12
15. Способ получения высокооктанового бензина или ароматических углеводородов путем превращения углеводородсодержащего сырья, включающий подачу сырья и его контакт с нагретым цеолитсодержащим катализатором при повышенном давлении с последующим выделением продуктов реакции, отличающийся тем, что в качестве сырья используют алифатические углеводороды C-C и/или алифатические кислородсодержащие соединения C-C, в том числе в составе основных и побочных продуктов нефтяной, газовой, химической промышленности, а в качестве катализатора используют таковой по п.1
16. Способ по п.15, отличающийся тем, что в качестве основных и побочных продуктов нефтяной, газовой, химической промышленности используют прямогонные бензины, газовые конденсаты, широкие фракции легких углеводородов, пропан-пропилен-бутан-бутиленовые фракции, метанол, кубовый остаток производства бутиловых спиртов.
-1
17. Способ по п.15, отличающийся тем, что углеводородсодержащее сырье подают с массовой скоростью 0,5-50 ч для контакта с нагретым до 320-550°C катализатором по п.1 при давлении 0,15-3,0 МПа.